(57)【要約】【課題】機械的強度及び静電特性に優れた電子写真感光体，並びにそれを含む電子写真画像形成装置を提供する。【解決手段】導電性支持体上に，少なくとも高分子化合物を含む結着樹脂と低分子化合物よりなる正孔輸送物質を含有する層を有する感光層を備えた電子写真感光体において，前記高分子化合物が特定構造のビフェニルフルオレン単位を主鎖中に有するポリエステル樹脂であり，前記低分子化合物は特定構造のスチルベン系化合物であることを特徴とする。これにより，機械的強度及び静電特性に優れた特性を示す。【選択図】　図１
2004021265.tif 000002
【特許請求の範囲】
【請求項１】
導電性支持体上に，少なくとも高分子化合物を含む結着樹脂と低分子化合物を含む正孔輸送物質を含有する層を有する感光層を備えた電子写真感光体において，
前記高分子化合物が化学式１で表されるビフェニルフルオレン単位を主鎖中に有するポリエステル樹脂であり，前記低分子化合物は化学式２で表されるスチルベン系化合物であることを特徴とする，電子写真感光体。
【化１】
2004021265.tif 000020
・・・（化学式１）
【化２】
2004021265.tif 000021
・・・（化学式２）
ただし，化学式１において芳香族環状の水素原子は任意の置換基に置換えられ，
化学式２においてＲ１〜Ｒ５は各々独立して，水素原子，Ｃ１〜Ｃ３０の置換あるいは未置換アルキル基，Ｃ６〜Ｃ３０の置換あるいは未置換アリール基，Ｃ１〜Ｃ３０の置換あるいは未置換アルコキシ基，及びＣ８〜Ｃ３０の置換あるいは未置換スチリル基よりなる群から選択されたいずれか１つを示し，また芳香族環状の水素原子は任意の置換基に置換えられうる。
【請求項２】
前記感光層は，結着樹脂及び正孔輸送物質を含有する電荷輸送層と電荷発生層との積層構造よりなることを特徴とする，請求項１に記載の電子写真感光体。
【請求項３】
前記結着樹脂及び正孔輸送物質を含有する層は，電荷発生物質を含有することを特徴とする，請求項１に記載の電子写真感光体。
【請求項４】
前記結着樹脂及び正孔輸送物質を含有する層は，電子輸送物質を含有することを特徴とする，請求項１に記載の電子写真感光体。
【請求項５】
前記ポリエステル樹脂が化学式３，化学式４，及び化学式５で表される構造単位のうち少なくとも２つの構造単位の共重合体であることを特徴とする，請求項１に記載の電子写真感光体。
【化３】
2004021265.tif 000022
・・・（化学式３）
【化４】
2004021265.tif 000023
・・・（化学式４）
【化５】
2004021265.tif 000024
・・・（化学式５）
【請求項６】
前記感光層内のスチルベン系化合物の比率は，１０〜６０重量％の範囲内であることを特徴とする，請求項１に記載の電子写真感光体。
【請求項７】
複数の支持ローラと，前記支持ローラの運動が電子写真感光体の運動を起こすように前記支持ローラと作動可能に結合された電子写真感光体とを含む電子写真画像形成装置であって，
前記電子写真感光体は，導電性支持体上に，少なくとも高分子化合物を含む結着樹脂と低分子化合物を含む正孔輸送物質とを含有する層を有する感光層を備え，前記高分子化合物が化学式１で表されるビフェニルフルオレン単位を主鎖中に有するポリエステル樹脂であり，前記低分子化合物は化学式２で表されるスチルベン系化合物であることを特徴とする，電子写真画像形成装置。
【化６】
2004021265.tif 000025
・・・（化学式１）
【化７】
2004021265.tif 000026
・・・（化学式２）
ただし，化学式１において芳香族環状の水素原子は任意の置換基に置換えられ，
化学式２においてＲ１〜Ｒ５は各々独立して，水素原子，Ｃ１〜Ｃ３０の置換あるいは未置換アルキル基，Ｃ６〜Ｃ３０の置換あるいは未置換アリール基，Ｃ１〜Ｃ３０の置換あるいは未置換アルコキシ基，及びＣ８〜Ｃ３０の置換あるいは未置換スチリル基よりなる群から選択されたいずれか１つを示し，また芳香族環状の水素原子は任意の置換基に置換えられうる。
【請求項８】
前記感光層は，結着樹脂及び正孔輸送物質を含有する電荷輸送層と電荷発生層の積層構造よりなることを特徴とする，請求項７に記載の電子写真画像形成装置。
【請求項９】
前記結着樹脂及び正孔輸送物質を含有する層は，電荷発生物質を含有することを特徴とする，請求項７に記載の電子写真画像形成装置。
【請求項１０】
前記結着樹脂及び正孔輸送物質を含有する層は，電子輸送物質を含有することを特徴とする，請求項７に記載の電子写真画像形成装置。
【請求項１１】
前記ポリエステル樹脂が化学式３，化学式４，及び化学式５で表される構造単位のうち少なくとも２つの構造単位の共重合体であることを特徴とする，請求項７に記載の電子写真画像形成装置。
【化８】
2004021265.tif 000027
・・・（化学式３）
【化９】
2004021265.tif 000028
・・・（化学式４）
【化１０】
2004021265.tif 000029
・・・（化学式５）
【請求項１２】
前記感光層内のスチルベン系化合物の比率は，１０〜６０重量％の範囲内であることを特徴とする，請求項７に記載の電子写真画像形成装置。
【請求項１３】
導電性支持体上に，少なくとも高分子化合物を含む結着樹脂と低分子化合物を含む正孔輸送物質を含有する層を有する感光層を備えた電子写真感光体であって，前記高分子化合物が化学式１で表されるビフェニルフルオレン単位を主鎖中に有するポリエステル樹脂であり，前記低分子化合物は化学式２で表されるスチルベン系化合物であることを特徴とする電子写真感光体と，
前記電子写真感光体を帯電させる帯電装置，前記電子写真感光体上に形成された静電潜像を現像する現像装置，及び前記電子写真感光体の表面をクリーニングするクリーニング装置のうち少なくともいずれか１つと，を含み，
画像形成装置に着脱自在であることを特徴とする，電子写真カートリッジ。
【化１１】
2004021265.tif 000030
・・・（化学式１）
【化１２】
2004021265.tif 000031
・・・（化学式２）
ただし，化学式１において芳香族環状の水素原子は任意の置換基に置換えられ，
化学式２においてＲ１〜Ｒ５は各々独立して，水素原子，Ｃ１〜Ｃ３０の置換あるいは未置換アルキル基，Ｃ６〜Ｃ３０の置換あるいは未置換アリール基，Ｃ１〜Ｃ３０の置換あるいは未置換アルコキシ基，及びＣ８〜Ｃ３０の置換あるいは未置換スチリル基よりなる群から選択されたいずれか１つを示し，また芳香族環状の水素原子は任意の置換基に置換えられうる。
【請求項１４】
前記電子写真感光体の感光層は，
単層型と，積層型とのうちいずれか１つであることを特徴とする，請求項１３に記載の電子写真カートリッジ。
【請求項１５】
画像形成装置に着脱自在であるドラムと，前記ドラム上に配された電子写真感光体とを含む電子写真ドラムであって，
前記電子写真感光体は，
導電性支持体上に，少なくとも高分子化合物を含む結着樹脂と低分子化合物を含む正孔輸送物質を含有する層とを有する感光層を備え，前記高分子化合物が化学式１で表されるビフェニルフルオレン単位を主鎖中に有するポリエステル樹脂であり，前記低分子化合物は化学式２で表されるスチルベン系化合物であることを特徴とする，電子写真ドラム。
【化１３】
2004021265.tif 000032
・・・（化学式１）
【化１４】
2004021265.tif 000033
・・・（化学式２）
ただし，化学式１において芳香族環状の水素原子は任意の置換基に置換えられ，
化学式２においてＲ１〜Ｒ５は各々独立して，水素原子，Ｃ１〜Ｃ３０の置換あるいは未置換アルキル基，Ｃ６〜Ｃ３０の置換あるいは未置換アリール基，Ｃ１〜Ｃ３０の置換あるいは未置換アルコキシ基，及びＣ８〜Ｃ３０の置換あるいは未置換スチリル基よりなる群から選択されたいずれか１つを示し，また芳香族環状の水素原子は任意の置換基に置換えられうる。
【請求項１６】
前記電子写真感光体の感光層は，
単層型と，積層型とのうちいずれか１つであることを特徴とする，請求項１５に記載の電子写真ドラム。
【請求項１７】
導電性支持体上に，少なくとも高分子化合物を含む結着樹脂と低分子化合物を含む正孔輸送物質を含有する層を有する感光層を備える電子写真感光体を含む感光体ユニットであって，前記高分子化合物が化学式１で表されるビフェニルフルオレン単位を主鎖中に有するポリエステル樹脂であり，前記低分子化合物は化学式２で表されるスチルベン系化合物であることを特徴とする感光体ユニットと，
前記感光体ユニットを帯電させる帯電装置と，
前記感光体ユニット上に静電潜像を形成するために前記帯電された感光体ユニットを画像化された光として照射する画像化光照射装置と，
前記感光体ユニット上にトナー画像を形成するために前記静電潜像をトナーで現像する現像ユニットと，
受容体上に前記トナー画像を転写する転写装置とを含むことを特徴とする，電子写真画像形成装置。
【化１５】
2004021265.tif 000034
・・・（化学式１）
【化１６】
2004021265.tif 000035
・・・（化学式２）
ただし，化学式１において芳香族環状の水素原子は任意の置換基に置換えられ，
化学式２でＲ１〜Ｒ５は各々独立して，水素原子，Ｃ１〜Ｃ３０の置換あるいは未置換アルキル基，Ｃ６〜Ｃ３０の置換あるいは未置換アリール基，Ｃ１〜Ｃ３０の置換あるいは未置換アルコキシ基，及びＣ８〜Ｃ３０の置換あるいは未置換スチリル基よりなる群から選択されたいずれか１つを示し，また芳香族環状の水素原子は任意の置換基に置換えられうる。
【請求項１８】
前記電子写真感光体の感光層は，
単層型と，積層型とのうちいずれか１つであることを特徴とする，請求項１７に記載の電子写真画像形成装置。
【発明の詳細な説明】
【０００１】
【発明の属する技術分野】
本発明は電子写真感光体，電子写真画像形成装置，電子写真カートリッジ，及び電子写真ドラムに係り，特に高耐久性及び優れた静電特性を両立できる望ましい性能を有する電子写真感光体及びそれを備えた電子写真画像形成装置，電子写真カートリッジ，及び電子写真ドラムに関する。
【０００２】
【従来の技術】
一般に，電子写真感光体は導電性基板上に電荷発生物質，電荷輸送物質，結着樹脂よりなる感光層を備えて作成される。感光層としては，特に最近は，電荷発生層と電荷輸送層とを積層してなる機能分離型の積層型感光体が主流となっている。ここで，電荷輸送層に使われる結着樹脂としては，ポリカーボネート樹脂，アクリル樹脂，ポリエステル樹脂，ポリスルホン樹脂，ポリスチレン樹脂などが一般的であるが，その中でもポリカーボネート系樹脂は電気絶縁性，強度，及び低分子化合物の電荷輸送物質との相溶性などに優れるために最も多用されている。しかし，ポリカーボネート系樹脂は金属基板との接着性が悪く，耐熱性が低く，高耐久性を要求する用途としては強度が十分でないという欠点もあって，これに替わる新規の樹脂の探索も進められている。
【０００３】
最近，カルドポリマー（ｃａｒｄｏｐｏｌｙｍｅｒ）と呼ばれる主鎖中にフルオレン骨格を有するポリエステル系樹脂が，例えば特許文献１，特許文献２，特許文献３に記載されているように，その耐熱性，高強度，良好な光学性能のために注目を浴びている。また，これを電子写真感光体の結着樹脂として使用しようとする試みも，例えば特許文献４，特許文献５，特許文献６，特許文献７に開示されている。
【０００４】
【特許文献１】
米国特許第４３８７２０９号明細書
【特許文献２】
特開昭６４−００１７２３号公報
【特許文献３】
特開平０６−０４９１８６号公報
【特許文献４】
特開平０５−２９７６０１号公報
【特許文献５】
特開平０７−２８１４５６号公報
【特許文献６】
特開平１０−０２０５１５号公報
【特許文献７】
特開２０００−３２７７５７号公報
【０００５】
【発明が解決しようとする課題】
ところで，例えば特許文献６に開示されているように，このような樹脂を単独で感光層の結着樹脂として用いると，暗減衰が大きくなりやすく，感度も不十分であると指摘されており，実用的な感光体を得るために，他の結着樹脂を半分以上混合するような方法が提案されている。しかし，そのような方法では必然的にカルドポリマー本来の特性が混合する他の樹脂の特性によって希釈され，その性能を十分に生かせないという問題点があった。
【０００６】
本発明者らはカルドポリマー本来の効果的な特徴を減少させることのない電子写真感光体を実現するために感光体の組成を鋭意検討した結果，正孔輸送物質として特定のスチルベン系化合物を使用することによってカルドポリマーの物理的，化学的長所を減少させずに優れた電気特性を有する電子写真感光体が得られることを見出して本発明に至った。
【０００７】
【課題を解決するための手段】
本発明の付加的な態様または長所は以下の説明から部分的に開示され，部分的には以下の説明から自明になるか，または後述の本発明の実施の形態によって理解されうる。
【０００８】
前記技術的課題を達成するために本発明は，導電性支持体上に，少なくとも高分子化合物を含む結着樹脂と低分子化合物を含む正孔輸送物質を含有する層を有する感光層を備えた電子写真感光体において，前記高分子化合物が下記化学式１で表されるビフェニルフルオレン単位を主鎖中に有するポリエステル樹脂であり，前記低分子化合物は化学式２で表されるスチルベン系化合物であることを特徴とする電子写真感光体を提供する。
【０００９】
【化１７】
2004021265.tif 000003
・・・（化学式１）
【００１０】
【化１８】
2004021265.tif 000004
・・・（化学式２）
【００１１】
ただし，化学式１において芳香族環状の水素原子は任意の置換基に置換えられ，化学式２においてＲ１〜Ｒ５は各々独立して，水素原子，Ｃ１〜Ｃ３０の置換あるいは未置換アルキル基，Ｃ６〜Ｃ３０の置換あるいは未置換アリール基，Ｃ１〜Ｃ３０の置換あるいは未置換アルコキシ基，及びＣ８〜Ｃ３０の置換あるいは未置換スチリル基よりなる群から選択されたいずれか１つを示し，また芳香族環状の水素原子は任意の置換基に置換えられうる。
【００１２】
化学式１の芳香族環状に置換えられている置換基としては，芳香族環状の水素原子と置換可能であればいずれも良い。例えば，ハロゲン原子，ニトロ基，シアノ基，アミノ基，アルキル基，アルコキシ基，アリール基，スチリル基などを挙げられる。
【００１３】
化学式２のＲ１〜Ｒ５及び芳香族環状に置換えられている置換基も水素原子と置換可能であればいずれも良い。例えば，ハロゲン原子，ニトロ基，シアノ基，アミノ基，アルキル基，アルコキシ基，アリール基，スチリル基などを挙げられる。
【００１４】
本発明に係る電子写真感光体において，前記感光層は結着樹脂及び正孔輸送物質を含有する電荷輸送層と電荷発生層との積層構造よりなりうる。
【００１５】
本発明に係る電子写真感光体において，前記結着樹脂及び正孔輸送物質を含有する層が電荷発生物質も含有しうる。
【００１６】
本発明に係る電子写真感光体において，前記結着樹脂及び正孔輸送物質を含有する層が電子輸送物質も含有しうる。
【００１７】
本発明に係る電子写真感光体において，前記ポリエステル樹脂は下記の化学式３，４及び５で表される構造単位のうち少なくとも２つの構造単位の共重合体であることを特徴とする電子写真感光体であることが望ましい。
【００１８】
【化１９】
2004021265.tif 000005
・・・（化学式３）
【００１９】
【化２０】
2004021265.tif 000006
・・・（化学式４）
【００２０】
【化２１】
2004021265.tif 000007
・・・（化学式５）
【００２１】
本発明に係る電子写真感光体において，前記感光層内のスチルベン系化合物の比率は１０〜６０重量％の範囲内であることが望ましい。
【００２２】
また，本発明は前記一特徴を有する本発明に係る電子写真感光体を使用できる電子写真画像形成装置を提供する。
【００２３】
本発明の態様及び長所は添付した図面と関連した以下の具現例の説明から容易に理解される。
【００２４】
【発明の実施の形態】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２５】
以下，本実施の形態に係る電子写真感光体について詳細に説明する。
【００２６】
本実施の形態の電子写真感光体は特定構造のポリエステル樹脂及び正孔輸送物質の組合わせを含む感光層を含む。ビフェニルフルオレン骨格を主鎖中に有するポリエステル樹脂を使用した感光体がポリカーボネート系樹脂を使用した感光体に比べて暗減衰，感度において劣る原因は明確ではないが，前記ポリエステル樹脂の構造上の特徴が主鎖中に，主鎖とほとんど垂直面に大きなフルオレン環を有することから類推すれば，フルオレン環による大きなπ電子共役系が電荷輸送に関与する電荷輸送物質のπ電子共役系に干渉し，エネルギーレベルに変化を発生させるからであると推測される。本実施の形態において使用するスチルベン系化合物には分子内に電荷輸送に関与するスチルベン骨格とエナミン（ｅｎａｍｉｎｅ）骨格がフェニル基を介在して柔軟に配位可能に共存していて，前記フルオレン骨格による干渉を受けにくい立体構造を容易に取ることによって優れた電気特性を実現している。
【００２７】
次いで，本実施の形態に係る電子写真感光体の多様な例を以下に説明する。
【００２８】
電子写真感光体は，導電性支持体上に塗布された感光層を具備できる。導電性支持体としては，導電性材料の薄膜を備えて，ドラムあるいはベルト状の金属，プラスチックよりなるものを使用しうる。
【００２９】
感光層は，電荷発生層と電荷輸送層とを積層した積層型でも，単一層に電荷発生及び輸送の機能を共に有する単層型でも良い。
【００３０】
感光層に使われる電荷発生物質としては，例えばフタロシアニン系顔料，アゾ系顔料，キノン系顔料，ペリレン系顔料，インジゴ系顔料，ビスベンゾイミダゾール系顔料，キナクリドン系顔料，アズレニウム系染料，スクアリリウム系染料，ピリリウム系染料，トリアリールメタン系染料，シアニン系染料などの有機材料や，アモルファスシリコン，アモルファスセレン，三方晶セレン，テルリウム，セレン−テルリウム合金，硫化カドミウム，硫化アンチモン，硫化亜鉛などの無機材料を挙げられる。感光層に使われる電荷発生物質は前記例に限定されるものではなく，これらを単独で使用してもよく，２種以上の電荷発生物質を混合して使用しても良い。
【００３１】
積層感光体の場合には前記電荷発生物質を結着樹脂と共に溶媒に分散させて塗布するか，真空蒸着，スパッタリング，ＣＶＤ法などの手段で成膜して電荷発生層を形成する。通常，電荷発生物質の厚さは０．１μｍ〜１．０μｍの範囲内で設定する。前記厚さが０．１μｍ未満であれば感度が不足し，１．０μｍを超えれば帯電能及び感度が低下する問題点がある。
【００３２】
電荷発生物質に使われうる結着樹脂としては電気絶縁性の高分子重合体が望ましく，例えばポリカーボネート，ポリエステル，メタクリル樹脂，アクリル樹脂，ポリ塩化ビニル，ポリ塩化ビニリデン，ポリスチレン，ポリビニルアセテート，シリコン樹脂，シリコン−アルキド樹脂，スチレン−アルキド樹脂，ポリ−Ｎ−ビニルカルバゾール，フェノキシ樹脂，エポキシ樹脂，ポリビニルブチラル，ポリビニルアセタル，ポリビニルホルマル，ポリスルホン，ポリビニルアルコール，エチルセルロース，フェノール樹脂，ポリアミド，カルボキシ−メチルセルロース，ポリウレタンなどを挙げられるが，これらに限定されるものではない。これらの高分子重合体は単独で使用しても，２種以上を混合して使用しても良い。
【００３３】
電荷発生層上には本実施の形態のポリエステル樹脂とスチルベン系化合物の両者を有する電荷輸送層が設けられるが，逆に層構成を電荷輸送層上に電荷発生層を設けた構成とすることも可能である。電荷輸送層の形成には，前記ポリエステル樹脂とスチルベン系化合物とを溶媒として溶解させた溶液を塗布する方法を用いることができる。
【００３４】
単層感光体の場合には前記電荷発生物質を結着樹脂及び電荷輸送物質と共に溶媒に分散させて塗布することによって感光層が得られる。この場合，結着樹脂及び電荷輸送物質としては，本実施の形態のポリエステル樹脂とスチルベン系化合物との組合わせが使われるが，前記スチルベン系化合物は正孔の輸送能力しか持てないために，感光層内で電荷発生を行う単層感光体の場合には層内に電子が残留しやすく，繰り返しによる残留電位の増加などを発生させやすいために，別の電子輸送物質を併用することが望ましい。
【００３５】
感光層の厚さは積層型，単層型に関係なく通常５μｍ〜５０μｍの範囲内で設定される。塗布法に使われる溶媒としては，アルコール類，ケトン類，アミド類，エーテル類，エステル類，スルホン類，芳香族類，脂肪族ハロゲン化炭化水素類などの有機溶媒を挙げられる。塗布法としては，浸漬塗布，リング塗布，ロール塗布，スプレー塗布などを挙げられるが，本実施の形態の電子写真感光体はいかなる方法を使用して作成しても良い。
【００３６】
主鎖中に化学式１で表されるビフェニルフルオレン骨格を有するポリエステル樹脂と化学式２で表されるスチルベン系化合物を含有する感光層において，結着樹脂としては前記ポリエステル樹脂を単独で使用しても良く，本発明の効果を損なわない範囲内で他の樹脂と混合して使用しても良い。他の樹脂を併用する場合には，前記ポリエステル樹脂の重量比が少なくとも結着樹脂の５０重量％以上にすることが望ましい。
【００３７】
本実施の形態で用いられる電子写真感光体の結着樹脂として特に望ましいポリエステル樹脂の構造式の例を以下で説明する。
【００３８】
【化２２】
2004021265.tif 000008
・・・（化学式６）
【００３９】
【化２３】
2004021265.tif 000009
・・・（化学式７）
【００４０】
化学式６，７においてｍ，ｎは各々独立して１０〜１０００の整数を意味する。このような構造を有するポリエステル樹脂は市販品として化学式６の構造を有する商品名“Ｏ−ＰＥＴ”（カネボウ社製）があり，化学式７の構造を有する商品名“ＩＳＡＲＹＬ”（ＩＳＯＮＯＶＡ社製）が入手可能である。
【００４１】
本実施の形態の電子写真感光体に使われるポリエステル樹脂として前記樹脂に限定されず，例えば主鎖中に化学式１で表されるビフェニルフルオレン骨格を有する単一あるいは２種以上の構造単位の重合体ないしは他の構造単位との共重合体よりなるポリエステル樹脂を使用できる。
【００４２】
本実施の形態の電子写真感光体において，正孔輸送物質としては化学式２で表されるスチルベン系化合物が用いられる。本実施の形態の電子写真感光体に適当な正孔輸送物質の構造例を以下に示す。
【００４３】
【化２４】
2004021265.tif 000010
・・・（化学式８）
【００４４】
【化２５】
2004021265.tif 000011
・・・（化学式９）
【００４５】
【化２６】
2004021265.tif 000012
・・・（化学式１０）
【００４６】
【化２７】
2004021265.tif 000013
・・・（化学式１１）
【００４７】
【化２８】
2004021265.tif 000014
・・・（化学式１２）
【００４８】
化学式８〜１２に表したスチルベン系化合物は，米国特許５０１３６２３号明細書に開示されており，その合成も同特許明細書の記載から容易に実施可能である。
【００４９】
また，感光層には本発明の効果を損なわない範囲内で他の電荷輸送物質を併用して使用しても良い。電荷輸送物質としては正孔輸送物質及び電子輸送物があるが，特に単層型感光体の場合には前述したように電子輸送物質を併用することが望ましい。
【００５０】
併用可能な正孔輸送物質としては，例えばピレン系，カルバゾール系，ヒドラゾン系，オキサゾール系，オキサジアゾール系，ピラゾリン系，アリルアミン系，アリルメタン系，ベンジジン系，チアゾール系，スチリル系などの含窒素環式化合物や縮合多環式化合物を挙げられる。また，これらの置換基を主鎖あるいは測鎖に有する高分子化合物やポリシラン系化合物を使用することもできる。
【００５１】
併用可能な電子輸送物質としては，例えばベンゾキノン系，シアノエチレン系，シアノキノジメタン系，フルオレノン系，キサントン系，フェナントラキノン系，無水フタル酸系，チオピラン系，ジフェノキノン系などの電子吸引性低分子化合物を挙げられるが，これらに限定されず，電子輸送性高分子化合物やｎ型半導体特性を有する顔料などであっても良い。
【００５２】
本発明の電子写真感光体に併用できる電荷輸送物質は前記例に限定されず，その使用においては単独あるいは２種以上を混合して使用できる。
【００５３】
感光層内のスチルベン系化合物の比率は１０〜６０重量％の範囲が望ましい。１０重量％未満である場合には電子輸送能が足りないために感度が不足し，残留電位が大きくなる傾向があるので望ましくなく，また６０重量％を超えれば感光層内の樹脂含量が少なくなって本発明のポリエステル樹脂の優れた特徴が十分に発揮できない傾向があって望ましくない。
【００５４】
また，導電性支持体と感光層との間には，接着性の向上，あるいは支持体からの電荷注入を阻止する目的で中間層を設置しても良い。このような中間層としては，アルミニウムの陽極酸化層と，酸化チタン，酸化錫などの金属酸化物粉末の樹脂分散層と，ポリビニルアルコール，カゼイン，エチルセルロース，ゼラチン，フェノール樹脂，ポリアミドなどの樹脂層を挙げられるが，これらに限定されるものではない。
【００５５】
また，結着樹脂と共に可塑剤，レベリング剤，分散安定剤，酸化防止剤，光安定剤などの添加剤を使用しても良い。
【００５６】
酸化防止剤としては，例えばフェノール系，硫黄系，燐系，アミン系化合物などの酸化防止剤が挙げられる。
【００５７】
光安定剤としては，例えばベンゾトリアゾール系化合物，ベンゾフェノン系化合物，ヒンダードアミン系化合物などが挙げられる。
【００５８】
【実施例】
実施例１
γ型チタニルフタロシアニン３重量部を，化学式６で表されるポリエステル樹脂（カネボウ社製“Ｏ−ＰＥＴ”）５０重量部，化学式８で表される正孔輸送物質４０重量部及び下記化学式１３で表される電子輸送物質１０重量部をクロロホルム３００重量部に溶解させた溶液に加え，ボールミルで分散させて塗布液を得た。
【００５９】
【化２９】
2004021265.tif 000015
・・・（化学式１３）
【００６０】
次いで，この塗布液を，直径３０ｍｍのアルミニウム製のドラム上にリングコーティング法で塗布後乾燥して厚さ２０μｍの単層型電子写真感光体を得た。
【００６１】
比較例１
実施例１において化学式６で表されるポリエステル樹脂の代りに，ポリカーボネート樹脂（商品名“Ｐａｎｌｉｔｅ　Ｃ−１４００”（帝人化成社製））を使用した以外には同じ方法で電子写真感光体を得た。
【００６２】
比較例２
実施例１において化学式８で表されるスチルベン系化合物の代りに下記化学式１４で表される正孔輸送物質を使用した以外には同じ方法で電子写真感光体を得た。
【００６３】
【化３０】
2004021265.tif 000016
・・・（化学式１４）
【００６４】
比較例３
比較例１において化学式８で表されるスチルベン系化合物の代りに前記化学式１４で表される正孔輸送物質を使用した以外には同じ方法で電子写真感光体を得た。
【００６５】
実施例２
実施例１において使用したものと同じアルミニウム製のドラム上に，γ型チタニルフタロシアニン７重量部，ポリビニルブチラル樹脂（積水化学社製，商品名“Ｓ−ＬＥＣＢＨ−３”）３重量部，酢酸エチル２９０重量部をサンドミルで分散させて得た塗布液を，リングコーティング法で塗布後乾燥して，厚さ０．４μｍの電荷発生層を形成した。
【００６６】
次いで，化学式７で表されるポリエステル樹脂（ＩＳＯＮＯＶＡ社製，“ＩＳＡＲＹＬ２５Ｌ”）６０重量部と化学式１１で表される正孔輸送物質４０重量部とをクロロホルム３００重量部に溶解させた溶液を，塗布後乾燥して，厚さ２０μｍの電荷輸送層を形成し，積層型の電子写真感光体を得た。
【００６７】
比較例４
実施例２において化学式７で表されるポリエステル樹脂の代りに，ポリカーボネート樹脂（三菱化学社製，“ｌｕｐｉｌｏｎ　Ｚ−２００”）を使用した以外には同じ方法で電子写真感光体を得た。
【００６８】
比較例５
実施例２において化学式１１で表されるスチルベン系化合物の代りに，下記化学式１５で表される正孔輸送物質を使用した以外には同じ方法で電子写真感光体を得た。
【００６９】
【化３１】
2004021265.tif 000017
・・・（化学式１５）
【００７０】
比較例６
比較例４において化学式１１で表されるスチルベン系化合物の代りに，前記化学式１５で表される正孔輸送物質を使用した以外には同じ方法で電子写真感光体を得た。
【００７１】
前記実施例１〜２及び比較例１〜６で製作した各電子写真感光体についての特性評価は後述する方法によって実施した。
【００７２】
静電特性
前記各感光体の電子写真特性をドラム感光体評価装置（ＱＥＡ社製，“ＰＤＴ−２０００”）を使用して測定した。
【００７３】
測定条件は単層型感光体の場合にはコロナ電圧＋７．５ｋＶ，積層型感光体の場合は−７．５ｋＶで，いずれも帯電器と感光体の相対速度１００ｍｍ／ｓｅｃの条件で帯電し，直後に波長７８０ｎｍの単色光を露光エネルギー０〜１０ｍＪ／ｍ２の範囲内の一定値で照射し，露光後の表面電位値を記録し，エネルギー対表面電位の関係を測定した。ここで，光を照射していない場合の表面電位をＶ０（Ｖ）とし，暗所で１秒語の電位Ｖ１（Ｖ）との比Ｖ１／Ｖ０を電位維持率とした。また，光照射によってＶ０が１／２に減衰するのに必要なエネルギーをＥ１／２（ｍＪ／ｍ２）とした。各感光体について，初期特性と同一条件で帯電１秒後に波長６００ｎｍの発光ダイオードによる露光（エネルギー約１００ｍＪ／ｍ２）で除電する工程を１００回繰り返した後の特性を測定し，安定性を評価した。測定結果を表１に示す。
【００７４】
【表１】
2004021265.tif 000018
【００７５】
耐久性試験
（１）接着性
実施例１及び比較例１〜３の単層感光体について，基板との接着性を評価するために粘着テープによる剥離テストを実施した。方法は感光層表面に粘着テープ（３Ｍ社製），“スコッチテープ＃１０４”）を気泡が入らないように感光層の端部からドラムの軸方向に１０ｃｍの長さに付け，端部からドラムと垂直方向に徐々に剥がすことによって評価した。
【００７６】
その結果，化学式６のポリエステル樹脂を使用した実施例１及び比較例２の感光体は感光層の剥離が全く見られなかったが，一般のポリカーボネート樹脂を使用した比較例１及び３の感光体はテープの接着面全体に基板からの剥離が発生した。
【００７７】
（２）耐摩耗性
実施例２及び比較例４〜６の各積層感光剤をレーザープリンタ（三星電子製，“ＭＬ−６０６０”）を改造した試験装置に装着して連続印刷を行った。方法は，トナーを普及しつつ濃度５％のテスト画面を１万枚印刷し，初期及び終了時の膜厚さの差を測定し，耐摩耗性を評価した。その結果を下記表２に示す。
【００７８】
【表２】
2004021265.tif 000019
【００７９】
表１において，比較例２，３及び比較例５，６の比較から分かるように，一般の正孔輸送物質は電子写真感光体であって一般のポリカーボネート樹脂との組合わせでは優れた電子写真特性を示すが，ビフェニルフルオレン骨格を主鎖中に有するポリエステル樹脂との組合わせでは暗減衰，感度において大きな特性の低下を示した。一方，実施例１と比較例１，及び実施例２と比較例４の比較から分かるように，本実施の形態に係るスチルベン系化合物を使用した感光体ではポリカーボネート樹脂を使用した結果とほぼ同じ特性を示していることが分かる。
【００８０】
また，耐久性試験の結果から分かるように，一般の電子写真感光体に使われているポリカーボネート系樹脂を使用した比較例の感光体は基板との接着性，耐摩耗性が不良であったが，ビフェニルフルオレン骨格を主鎖中に有するポリエステル樹脂を結着樹脂として使用した感光体はいずれも優れた特性を示した。
【００８１】
したがって，静電特性の結果と耐久性試験の結果とを総合して評価すれば，本実施の形態に係る実施例１及び２の感光体は静電特性及び機械的強度をいずれも有する優れた感光体であることが分かる。
【００８２】
図１は，本発明の一具現に係る支持体３上に装着された単層型感光層２を含む電子写真感光体１を示す説明図（比率は正確ではない）である。
【００８３】
図２は，本発明の一具現に係る支持体７上に装着された積層型感光層５，６を含む電子写真感光体４を示す説明図（比率は正確ではない）である。
【００８４】
図３は，本発明の特定の具現に係る画像形成装置３０，電子写真ドラム２８，及び電子写真カートリッジ２１の模式図である。通常，電子写真カートリッジ２１は電子写真感光体２９，電子写真感光体２９を帯電させる１つ以上の帯電装置２５，電子写真感光体２９上に形成された静電潜像を現像する現像装置２４，及び電子写真感光体２９の表面をクリーニングするクリーニング装置２６を含む。電子写真カートリッジ２１は画像形成装置３０に着脱自在であり，電子写真感光体２９については前記で詳細に説明した。
【００８５】
画像形成装置３０の電子写真感光体ドラム２８，２９は一般に電子写真装置３０に着脱自在であり，その上に電子写真感光体２９が配置されたドラム２８を含むが，電子写真感光体２９については前記で詳細に説明した。
【００８６】
一般に，画像形成装置３０は感光体ユニット（例えば，電子写真感光体ドラム２８，２９），前記感光体ユニットを帯電させる帯電装置２５，前記感光体ユニット上に静電潜像を形成するために前記帯電された感光体ユニットを画像化された光（ｉｍａｇｅｗｉｓｅ　ｌｉｇｈｔ）として照射する画像化光照射装置２２，前記感光体ユニット上にトナー画像を形成するために前記静電潜像をトナーで現像する現像ユニット２４，及び紙Ｐのような受容体上に前記トナー画像を転写する転写装置２７を含むが，前記感光体ユニットは前述した電子写真感光体２９を含む。帯電装置２５は帯電ユニットとして電圧を供給され，また前記電子写真感光体と接触してこれを帯電させうる。画像形成装置３０はまた次のサイクルを準備するために電子写真感光体の表面上の残留電荷を消去するための予備露光ユニット２３を含みうる。
【００８７】
前記感光体はまたその上部に配置された保護層（図示せず）を具備できる。
【００８８】
以上，添付図面を参照しながら本発明の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。よって，本発明の範囲は特許請求の範囲及びその均等物によって決まるべきである。
【００８９】
【発明の効果】
本発明に係る電子写真感光体は，静電特性と機械的強度に優れた電子写真感光体である。
【図面の簡単な説明】
【図１】本発明の一具現に係る支持体上に装着された単層型感光層を含む電子写真感光体を示す説明図である。
【図２】本発明の一具現に係る支持体上に装着された積層型感光層を含む電子写真感光体を示す説明図である。
【図３】本発明の特定の具現に係る画像形成装置，電子写真ドラム，及び電子写真カートリッジの模式図である。
【符号の説明】
１　電子写真感光体
２　単層型感光層
３　支持体
４　電子写真感光体
５　積層型感光層
６　積層型感光層
７　支持体
２１　電子写真カートリッジ
２２　画像化光照射装置
２３　予備露光ユニット
２４　現像装置
２５　帯電装置
２６　クリーニング装置
２７　転写装置
２８　電子写真ドラム
２９　電子写真感光体
３０　画像形成装置
Ｐ　紙
【図１】
2004021265.tif 000036
【図２】
2004021265.tif 000037
【図３】
2004021265.tif 000038